(57)【特許請求の範囲】
【請求項１】
炭素繊維１００質量部に対し、下記の条件１および条件２を満たす１種類以上の含浸助剤３〜１５質量部を含む易含浸性炭素繊維束に、６６〜２０００質量部のポリカーボネートが付着している成形用材料を、前記ポリカーボネートの可塑化温度以上の温度の状態で金型内に存在させることにより、該成形用材料において、前記の易含浸性炭素繊維束に該ポリカーボネートを含浸させて、該易含浸性炭素繊維束の炭素繊維束を解き分散させつつ成形した後、冷却することを特徴とする成形体の製造方法。
・  条件１：３００℃における液体の粘度が１０Ｐａ・ｓ以下である。
・  条件２：ポリカーボネート１００質量部あたり、１〜１００質量部の間の量の含浸助剤を配合して得られる樹脂組成物が示すガラス転移温度Ｔｇ１［℃］と、該ポリカーボネートのガラス転移温度Ｔｇ０［℃］、該含浸助剤の配合率（％）から以下式（Ａ）で定義されるガラス転移温度低下率（ΔＴｇ）が２［℃／％］より大きい。
ガラス転移温度低下率（ΔＴｇ）［℃／％］＝（Ｔｇ０［℃］−Ｔｇ１［℃］）／含浸助剤配合率［％］・・・（Ａ）
ここで、含浸助剤配合率［％］は、以下式（Ｂ）、
含浸助剤配合率［％］＝１００×含浸助剤の配合量［質量部］／ポリカーボネートの量［質量部］・・・（Ｂ）
にて定義される。
【請求項２】
含浸助剤が、リン酸エステルおよび脂肪族ヒドロキシカルボン酸系ポリエステルからなる群より選ばれる１種類以上である請求項１に記載の成形体の製造方法。
【請求項３】
リン酸エステルが、その常圧下での沸点が３４０℃以上であり、かつ、窒素雰囲気下３００℃での加熱減量が２％／分以下である芳香族リン酸エステルであることを特徴とする請求項２記載の成形体の製造方法。
【請求項４】
前記芳香族リン酸エステルが、下記一般式（１）
【化１】
0005634638.tif 000018
（上記一般式（１）において、Ｒ１〜Ｒ１２は、それぞれ独立して、水素原子または炭素数１〜４のアルキル基であり、Ｘは、結合、−ＣＨ２−、−Ｃ（ＣＨ３）２−、−Ｓ−、−ＳＯ２−、−Ｏ−、−ＣＯ−または−Ｎ＝Ｎ−であり、ｎは０または１の整数であり、ｍは０から５の整数である）で表されるものであることを特徴とする請求項３記載の成形体の製造方法。
【請求項５】
前記脂肪族ヒドロキシカルボン酸系ポリエステルが、ε−カプロラクトン、δ−カプロラクトン、β−プロピオラクトン、γ−ブチロラクトン、δ−バレロラクトン、γ−バレロラクトン、エナントラクトンの各単独重合体で重量平均分子量３０００〜５００００のもの、およびこれら２種以上のモノマーの共重合体で重量平均分子量３０００〜５００００のものからなる群より選ばれる１種類以上のものである請求項２記載の成形体の製造方法。
【請求項６】
前記易含浸性炭素繊維束を芯成分、ポリカーボネートを鞘成分とする芯鞘型構造である請求項１〜５のいずれか一項に記載の成形体の製造方法。
【請求項７】
前記成形用材料の形態がペレットである請求項１〜６のいずれか一項に記載の成形体の製造方法。
【請求項８】
前記ペレットの長手方向の長さが３〜１０ｍｍである、請求項７に記載の成形体の製造方法。
【発明の詳細な説明】
【技術分野】
【０００１】
本発明は、易含浸性炭素繊維束にポリカーボネートが付着している成形用材料から得られる機械的特性に優れた成形体の製造方法に関する。
【背景技術】
【０００２】
高強度、かつ脆弱破壊が抑制された樹脂材料を得る手段として、樹脂を炭素繊維で強化された複合材料とすることが知られている。特に、マトリックス樹脂として熱可塑性樹脂を炭素繊維で強化した複合材料（炭素繊維強化熱可塑性樹脂とも言い、以下、ＣＦＲＴＰと略することがある）は、成形用材料として易加工性およびリサイクル性に優れており、様々な分野への応用が期待されている。
【０００３】
炭素繊維と熱可塑性樹脂との複合材料を製造する方法として、炭素繊維束に比較的高粘度である溶融状態の熱可塑性樹脂を含浸させて複合材料とする製造方法が知られている。この製造方法では、含浸不足により、成形品において強度低下が起こることを防止する為、雰囲気温度を上げて熱可塑性樹脂の溶融粘度を下げた状態で、過大な圧力にて長時間、炭素繊維束に含浸処理を行う必要があり、そのような高圧で長時間の含浸処理により製造コストが増大するなどの問題があった。
【０００４】
例えば、炭素繊維束への熱可塑性樹脂の含浸を進ませる手法としては、炭素繊維と熱可塑性樹脂繊維とをより合わせて繊維束を作製し、熱と圧力をかけ熱可塑性樹脂を溶融させながら含浸を進める方法（特許文献１）、炭素繊維束に低分子量の溶融樹脂を含浸させたのち高分子量の熱可塑性樹脂を含浸させる方法（特許文献２）、溶融樹脂浴中で炭素繊維を開繊させ含浸させる方法（特許文献３）などが開示されている。また、特許文献４には、炭素繊維自体に熱可塑性樹脂の含浸を進ませる方法として、炭素繊維の収束剤を樹脂との濡れ性が良い剤に調整することが記載されている。
【０００５】
このように、従来の製造方法では、強化繊維束に熱可塑性樹脂を充分に含浸させるために、独立した含浸工程を設け、当該工程における特殊な条件での処理を必要としていた。そのため、優れた物性および外観のＣＦＲＴＰ製品（成形体）を、種々の用途において使用が促進されるような安価な製造コストにて提供するには至っておらず、各分野における、ＣＦＲＴＰへの期待に充分に応えられていない。特に、熱可塑性樹脂としてポリカーボネートを用いたＣＦＲＴＰについては、ポリカーボネートが特に溶融粘度が高い樹脂であることから、従来の製造方法における含浸困難の問題が発現し易く、早急な解決が求められていた。
【先行技術文献】
【特許文献】
【０００６】
【特許文献１】日本国特開平３−１２１１４６号公報
【特許文献２】日本国特開平３−１８１５２８号公報
【特許文献３】日本国特開平５−１１２６５７号公報
【特許文献４】日本国特開平６−１６６９６１号公報
【発明の概要】
【発明が解決しようとする課題】
【０００７】
本発明の目的は、優れた物性および外観を有する炭素繊維強化ポリカーボネート成形体を、製造コストの増大を招くことの無い簡素なプロセスで製造する方法を提供することを目的とする。
【課題を解決するための手段】
【０００８】
本発明者らは上記のような従来の課題の解決を検討するにおいて、特定の化合物を含む炭素繊維束（以後、易含浸性炭素繊維束と称する）が、可塑化されたポリカーボネートによって著しく容易に含浸されることを見出した。更に、本発明者らは、この易含浸性炭素繊維束にポリカーボネートを付着させたものを成形用材料として用い、これをポリカーボネートの可塑化温度の状態で、成形用の金型内に存在させると、ポリカーボネートが易含浸性炭素繊維束に含浸し、炭素繊維束を解きつつ金型内に広がるという驚くべき現象が起こることを見出した。そして、従来技術のように、独立した工程にて強化繊維に熱可塑性樹脂を含浸させる為の処理をすることなく、優れた物性および外観の複合材料の成形体を製造できることを見出し、本発明を完成させた。本発明の要旨を以下に示す。
＜１＞
炭素繊維１００質量部に対し、下記の条件１および条件２を満たす１種類以上の含浸助剤３〜１５質量部を含む易含浸性炭素繊維束に、６６〜２０００質量部のポリカーボネートが付着している成形用材料を、前記ポリカーボネートの可塑化温度以上の温度の状態で金型内に存在させることにより、該成形用材料において、前記の易含浸性炭素繊維束に該ポリカーボネートを含浸させて、該易含浸性炭素繊維束の炭素繊維束を解き分散させつつ成形した後、冷却することを特徴とする成形体の製造方法。
・  条件１：３００℃における液体の粘度が１０Ｐａ・ｓ以下である。
・  条件２：ポリカーボネート１００質量部あたり、１〜１００質量部の間の量の含浸助剤を配合して得られる樹脂組成物が示すガラス転移温度Ｔｇ１［℃］と、該ポリカーボネートのガラス転移温度Ｔｇ０［℃］、該含浸助剤の配合率（％）から以下式（Ａ）で定義されるガラス転移温度低下率（ΔＴｇ）が２［℃／％］より大きい。
ガラス転移温度低下率（ΔＴｇ）［℃／％］＝（Ｔｇ０［℃］−Ｔｇ１［℃］）／含浸助剤配合率［％］・・・（Ａ）
ここで、含浸助剤配合率［％］は、以下式（Ｂ）、
含浸助剤配合率［％］＝１００×含浸助剤の配合量［質量部］／ポリカーボネートの量［質量部］・・・（Ｂ）
にて定義される。
＜２＞
含浸助剤が、リン酸エステルおよび脂肪族ヒドロキシカルボン酸系ポリエステルからなる群より選ばれる１種類以上である＜１＞に記載の成形体の製造方法。
＜３＞
リン酸エステルが、その常圧下での沸点が３４０℃以上であり、かつ、窒素雰囲気下３００℃での加熱減量が２％／分以下である芳香族リン酸エステルであることを特徴とする＜２＞記載の成形体の製造方法。
＜４＞
前記芳香族リン酸エステルが、下記一般式（１）
【化１】
0005634638.tif 000002
（上記一般式（１）において、Ｒ１〜Ｒ１２は、それぞれ独立して、水素原子または炭素数１〜４のアルキル基であり、Ｘは、結合、−ＣＨ２−、−Ｃ（ＣＨ３）２−、−Ｓ−、−ＳＯ２−、−Ｏ−、−ＣＯ−または−Ｎ＝Ｎ−であり、ｎは０または１の整数であり、ｍは０から５の整数である）で表されるものであることを特徴とする＜３＞記載の成形体の製造方法。
＜５＞
前記脂肪族ヒドロキシカルボン酸系ポリエステルが、ε−カプロラクトン、δ−カプロラクトン、β−プロピオラクトン、γ−ブチロラクトン、δ−バレロラクトン、γ−バレロラクトン、エナントラクトンの各単独重合体で重量平均分子量３０００〜５００００のもの、およびこれら２種以上のモノマーの共重合体で重量平均分子量３０００〜５００００のものからなる群より選ばれる１種類以上のものである＜２＞記載の成形体の製造方法。
＜６＞
前記易含浸性炭素繊維束を芯成分、ポリカーボネートを鞘成分とする芯鞘型構造である＜１＞〜＜５＞のいずれか一項に記載の成形体の製造方法。
＜７＞
前記成形用材料の形態がペレットである＜１＞〜＜６＞のいずれか一項に記載の成形体の製造方法。
＜８＞
前記ペレットの長手方向の長さが３〜１０ｍｍである、＜７＞に記載の成形体の製造方法。
本発明は、上記＜１＞〜＜８＞に関するものであるが、参考のためその他の事項（たとえば下記１〜１２に記載した事項）についても記載した。
【０００９】
１．  炭素繊維１００質量部に対し、下記の条件１および条件２を満たす１種類以上の含浸助剤３〜１５質量部を含む易含浸性炭素繊維束に、５０〜２０００質量部のポリカーボネートが付着していることを特徴とする成形用材料。
・  条件１：３００℃における液体の粘度が１０Ｐａ・ｓ以下である。
・  条件２：ポリカーボネート１００質量部あたり、１〜１００質量部の間の量の含浸助剤を配合して得られる樹脂組成物が示すガラス転移温度Ｔｇ１［℃］と、該ポリカーボネートのガラス転移温度Ｔｇ０［℃］、該含浸助剤の配合率（％）から以下式（Ａ）で定義されるガラス転移温度低下率（ΔＴｇ）が２［℃／％］より大きい。
ガラス転移温度低下率（ΔＴｇ）［℃／％］＝（Ｔｇ０［℃］−Ｔｇ１［℃］）／含浸助剤配合率［％］・・・（Ａ）
ここで、含浸助剤配合率［％］は、以下式（Ｂ）
含浸助剤配合率［％］＝１００×含浸助剤の配合量［質量部］／ポリカーボネートの量［質量部］・・・（Ｂ）
にて定義される。
２．  含浸助剤が、リン酸エステルおよび脂肪族ヒドロキシカルボン酸系ポリエステルからなる群より選ばれる１種類以上である上記の成形用材料。
３．  リン酸エステルが、その常圧下での沸点が３４０℃以上であり、かつ、窒素雰囲気下３００℃での加熱減量が２％／分以下である芳香族リン酸エステルであることを特徴とする上記の成形用材料。
４．  前記芳香族リン酸エステルが、下記一般式（１）
【化２】
0005634638.tif 000003
（上記一般式（１）において、Ｒ１〜Ｒ１２は、それぞれ独立して、水素原子または炭素数１〜４のアルキル基であり、Ｘは、結合、−ＣＨ２−、−Ｃ（ＣＨ３）２−、−Ｓ−、−ＳＯ２−、−Ｏ−、−ＣＯ−または−Ｎ＝Ｎ−であり、ｎは０または１の整数であり、ｍは０から５の整数である）
で表されるものであることを特徴とする上記の成形用材料。
５．  前記脂肪族ヒドロキシカルボン酸系ポリエステルが、ε−カプロラクトン、δ−カプロラクトン、β−プロピオラクトン、γ−ブチロラクトン、δ−バレロラクトン、γ−バレロラクトン、エナントラクトンの各単独重合体で重量平均分子量３０００〜５００００のもの、およびこれら２種以上のモノマーの共重合体で重量平均分子量３０００〜５００００のものからなる群より選ばれる１種類以上のものである上記記載の成形用材料。
６．  前記易含浸性炭素繊維束を芯成分、ポリカーボネートを鞘成分とする芯鞘型構造である上記記載の成形用材料。
７．  前記成形用材料の形態がペレットである上記記載の成形用材料。
８．  前記ペレットの長手方向の長さが３〜１０ｍｍである、上記記載の成形用材料。
９．  上記に記載の成形用材料からなる成形体。
１０．  前記の易含浸性炭素繊維束に由来する炭素繊維が平均繊維長０．３ｍｍ以上の長さで分散していることを特徴とする上記記載の成形体。
１１．  炭素繊維含有率（質量％）とＩＳＯ５２７規格４ｍｍダンベルでの引張強度との関係が下記式（Ｃ）
炭素繊維含有率（質量％）×３＋９０＜引張強度（ＭＰａ）  （Ｃ）
の関係を満たす上記記載の成形体。
１２．  前記の成形用材料を、前記ポリカーボネートの可塑化温度以上の温度の状態で金型内に存在させることにより、該成形用材料において、前記の易含浸性炭素繊維束に該ポリカーボネートを含浸させて、該易含浸性炭素繊維束の炭素繊維束を解き分散させつつ成形した後、冷却することを特徴とする上記記載の成形体の製造方法。
【発明の効果】
【００１０】
本発明により、優れた物性および外観を有する炭素繊維強化ポリカーボネート成形体を、製造コストの増大を招くことの無い簡素なプロセスで製造する方法を提供できる。
【発明を実施するための形態】
【００１１】
本発明は、炭素繊維１００質量部に対し、下記の条件１および条件２を満たす１種類以上の含浸助剤３〜１５質量部を含む易含浸性炭素繊維束に、５０〜２０００質量部のポリカーボネートが付着している成形用材料から得られる成形体の製造方法に関するものである。
・  条件１：３００℃における液体の粘度が１０Ｐａ・ｓ以下である。
・  条件２：ポリカーボネート１００質量部あたり、１〜１００質量部の間の量の含浸助剤を配合して得られる樹脂組成物が示すガラス転移温度Ｔｇ１［℃］と、該ポリカーボネートのガラス転移温度Ｔｇ０［℃］、該含浸助剤の配合率（％）から以下式（Ａ）で定義されるガラス転移温度低下率（ΔＴｇ）が２［℃／％］より大きい。
ガラス転移温度低下率（ΔＴｇ）［℃／％］＝（Ｔｇ０［℃］−Ｔｇ１［℃］）／含浸助剤配合率［％］・・・（Ａ）
ここで、含浸助剤配合率［％］は、以下式（Ｂ）、
含浸助剤配合率［％］＝１００×含浸助剤の配合量［質量部］／ポリカーボネートの量［質量部］・・・（Ｂ）
にて定義される。
【００１２】
以下に、本発明を実施するための形態につき詳細に説明する。尚、本発明の趣旨に合致する限り他の実施の形態も本発明の範疇に属し得ることは言うまでもない。
【００１３】
［易含浸性炭素繊維束］
本発明における易含浸性炭素繊維束とは、炭素繊維１００質量部に対し、下記の条件１および条件２を満たす１種類以上の含浸助剤３〜１５質量部を含むことにより、ポリカーボネート（好ましくは可塑化されたポリカーボネート）により容易に含浸されることを特徴とする炭素繊維束である。
・  条件１：３００℃における液体の粘度が１０Ｐａ・ｓ以下である。
・  条件２：ポリカーボネート１００質量部あたり、１〜１００質量部の間の量の含浸助剤を配合して得られる樹脂組成物が示すガラス転移温度Ｔｇ１［℃］と、該ポリカーボネートのガラス転移温度Ｔｇ０［℃］、該含浸助剤の配合率（％）から以下式（Ａ）で定義されるガラス転移温度低下率（ΔＴｇ）が２［℃／％］より大きい。
ガラス転移温度低下率（ΔＴｇ）［℃／％］＝（Ｔｇ０［℃］−Ｔｇ１［℃］）／含浸助剤配合率［％］・・・（Ａ）
ここで、含浸助剤配合率［％］は、以下式（Ｂ）、
含浸助剤配合率［％］＝１００×含浸助剤の配合量［質量部］／ポリカーボネートの量［質量部］・・・（Ｂ）
にて定義される。
【００１４】
この易含浸性炭素繊維束は、炭素繊維に対し、該含浸助剤を所定の量にて含む炭素繊維束であれば良く、その製造方法や、炭素繊維と含浸助剤とが含まれている形態を問わない。本発明で用いる含浸助剤は、上記の条件１を満たすものであり、これは、該含浸助剤が汎用のポリカーボネートの代表的な加工温度である３００℃において、低粘度状態であり、かつ、３００℃において液体としての粘度測定が可能なものであることを意味する。含浸助剤の３００℃における液体の粘度は８Ｐａ・ｓ以下であることが好ましく、６Ｐａ・ｓ以下であることがより好ましい。
【００１５】
なお、上記の条件１について、含浸助剤の液体としての粘度を測定する方法としては、回転式粘度計が適している。具体的には高温槽付きパラレルプレートにて測定する方法などを例示することができる。
【００１６】
更に、本発明で用いる含浸助剤は、上記の条件２を満たすものである。この条件２において、含浸助剤は、ポリカーボネート１００質量部あたり、１〜１００質量部の配合量の範囲全域で、ガラス転移温度低下率（ΔＴｇ）＞２［℃／％］である必要は無く、当該配合量範囲の一部で、２より大きいガラス転移温度低下率（ΔＴｇ）を示すものであれば良い。
【００１７】
ガラス転移温度低下率（ΔＴｇ）が２℃／％より大きいことにより、含浸を促進する効果を有するものであり、ΔＴｇが３℃／％より大きいものであるとより好ましい。ΔＴｇが２℃／％以下ということは、含浸助剤がポリカーボネートと相溶化していない状態であり、そのため、ポリカーボネートのＴｇが殆どそのまま計測されると推測している。ΔＴｇが２℃／％以下の含浸助剤を炭素繊維束に加え、これにポリカーボネートを付着させたものを成形しても、含浸助剤による含浸促進効果は著しく低いもので、得られる成形体において炭素繊維の分散不良が発生する。
【００１８】
また、上記の条件２について、ポリカーボネートや、ポリカーボネートと含浸助剤との樹脂組成物のガラス転移温度を測定する方法としては、示差走査熱量測定（ＤＳＣ）による方法などが挙げられる。
【００１９】
本発明にて用いられる易含浸性炭素繊維束は、複数種の含浸助剤を含むものでも良く、また本発明において用いられる含浸助剤としては、リン酸エステルおよび脂肪族ヒドロキシカルボン酸系ポリエステルからなる群より選ばれる１種類以上のものであると好ましく、当然、リン酸エステルおよび脂肪族ヒドロキシカルボン酸系ポリエステルの双方を含むものであっても良い。含浸助剤として用いられるこれらのリン酸エステルおよび脂肪族ヒドロキシカルボン酸系ポリエステルについては、後に詳細に記載する。
【００２０】
易含浸性炭素繊維束の代表的な製法としては、ディッピング法、スプレー法、ローラー転写法、スリットコーター法などから選ばれる群より選ばれる１種類以上の方法にて、汎用の炭素繊維束に含浸助剤を含ませる方法が例示される。これらの方法において、炭素繊維束に含浸助剤を含ませた場合、含浸助剤は主に炭素繊維束の表面に付着し、一部は炭素繊維束の内部にも浸み込んでいるものと思われる。
【００２１】
易含浸性炭素繊維束を製造する際における含浸助剤の形態としては、水性エマルジョン、有機溶媒希釈溶液、または加熱された粘調または溶融状態の液体として取り扱うことが可能である。製造方法と含浸助剤の形態との好ましい組合せとしては、水性エマルジョンの場合、ディッピング法、ローラー転写法であるが、十分に水分を乾燥させるために１００℃以上の雰囲気下での乾燥工程が必要となる。また加熱粘調液体の場合、スリットコーター法などの一般的なコーティング手法が可能であり、適量を炭素繊維束に付着させた後にスムージングロールなどで均一に付着させることが可能である。
【００２２】
本発明の成形用材料を用いて成形し、炭素繊維がポリカーボネートに均質に分散した成形体を得るためには、炭素繊維束に含浸助剤をできるだけ均一に付着させるのが好ましい。炭素繊維束に含浸助剤をより均一に付着させる方法として、上記方法により含浸助剤を炭素繊維束に付着させた後、これら含浸助剤の粘度が十分に低下する温度以上に再度熱処理する方法が例示される。また、該熱処理には、例えば、熱風、熱板、ローラー、赤外線ヒーターなどを使用することができ、ローラーを用いることが好ましい。
【００２３】
［炭素繊維］
本発明の成形用材料に含まれる炭素繊維は、ポリアクリロニトリル（ＰＡＮ）系、石油・石油ピッチ系、レーヨン系、リグニン系など、何れの炭素繊維であっても良い。特に、ＰＡＮを原料としたＰＡＮ系炭素繊維が、工場規模における生産性及び機械的特性に優れており好ましい。
【００２４】
炭素繊維としては、平均直径５〜１０μｍのものが好ましく使用できる。なお、一般的な炭素繊維は、１０００〜５００００本の単繊維が繊維束となった炭素繊維フィラメントである。本発明における炭素繊維束には、そのような一般的な炭素繊維フィラメントも含まれるが、該炭素繊維フィラメントを、更に重ね合わせて合糸したものや、合糸に撚りを掛け撚糸としたもの等も含まれる。本発明の成形用材料に含まれる炭素繊維としては、炭素繊維とポリカーボネートとの接着性を高めるため、表面処理によって、表面に含酸素官能基を導入されたものも好ましい。
【００２５】
また、前述のように、炭素繊維束に含浸助剤を含ませることにより易含浸性炭素繊維束を作る場合、含浸助剤を炭素繊維束に均一に付着させる工程を安定させるため、炭素繊維束としては、収束性を持たせる為の収束剤で処理されたものであると好ましい。収束剤としては、炭素繊維フィラメント製造用に公知のものを使用することができる。また、炭素繊維束としては、製造時に滑り性を上げるために使用された油剤が残存したものであっても、本願発明において問題無く使用することができる。なお、以後、含浸助剤と、上記の収束剤といったその他の処理剤とを包含する上位概念の意味で、表面処理剤との表現をする場合がある。
【００２６】
［リン酸エステル］
本発明において、含浸助剤として用いられるリン酸エステルは、前記条件１および条件２を満たすものであれば、特に限定されないが、リン酸エステルモノマー又はオリゴマー性リン酸エステルのブレンドなど、具体的には、トリメチルホスフェート、トリエチルホスフェート、トリブチルホスフェート、トリオクチルホスフェート、トリブトキシエチルホスフェート、トリフェニルホスフェートに代表される芳香族リン酸エステル類等が挙げられる。好ましくはトリメチルホスフェート又はトリフェニルフェートである。
成形加工性の観点から、ポリカーボネートの成形温度である３００℃において、窒素雰囲気下加熱減量が２％／分以下であり、かつ、常圧での沸点が３４０℃以上であるものが好ましく、その常圧下での沸点が３４０℃以上であり、かつ、窒素雰囲気下３００℃での加熱減量が２％／分以下である芳香族リン酸エステルであることがより好ましい。
本願において、常圧とは、特に注記無い限り、意図的に加圧・減圧操作をしない、標準大気圧（１０１３ｈＰａ）程度の気圧をいい、一般に８００〜１０５０ｈＰａ、通常には１０００〜１０３０ｈＰａ、より通常には、１００９〜１０１７ｈＰａの範囲にある気圧をいう。そのような耐熱性を有するリン酸エステルとして、本発明において、前記一般式（１）で表される芳香族リン酸エステルが好適に用いられる。
【００２７】
本願発明において、芳香族リン酸エステルとして、前記一般式（１）において、Ｒ１〜Ｒ１２が水素原子又はメチル、エチル、プロピル、イソプロピル、ブチル、イソブチル、ｓ−ブチル、ｔ−ブチル基等の炭素数１〜４のアルキル基であるものを用いると、溶融流動性および成形体の耐光性を顕著に改善できるので好ましい。これらのアルキル基のうち、炭素数１〜３のアルキル基が好ましく、メチル基及び／又はエチル基がより好ましい。Ｒ１〜Ｒ８がそれぞれ独立に水素原子又は炭素数１〜４のアルキル基であって、Ｒ９〜Ｒ１２が水素原子であることが更に好ましく、Ｒ１〜Ｒ８がそれぞれ独立に水素原子、メチル基又はエチル基であって、Ｒ９〜Ｒ１２が水素原子であることが特に好ましい。
【００２８】
前記一般式（１）にて表される芳香族リン酸エステルとしては、当該式中の芳香族基
【化３】
0005634638.tif 000004
が、それぞれ独立に、フェニル基、２−メチルフェニル基、３−メチルフェニル基、４−メチルフェニル基、２−エチルフェニル基、３−エチルフェニル基、４−エチルフェニル基、２−プロピルフェニル基、３−プロピルフェニル基、４−プロピルフェニル基、２−イソプロピルフェニル基、３−イソプロピルフェニル基、４−イソプロピルフェニル基、２−ブチルフェニル基、３−ブチルフェニル基のいずれかであるものは、耐熱性が高いので好ましく、中でも、メチル、エチル、プロピル基などの炭素数１〜３のアルキル基を２個有するフェニル基であるものがより好ましく、炭素数１〜３のアルキル基を２個、２位及び６位に有するフェニル基（例えば、２，６−ジメチルフェニル基、２，６−ジエチルフェニル基、２−エチル−６−メチルフェニル基など）が極めて好ましい。なお、以後、特に注記無く、化合物名でキシレニルとある場合は、２，６−ジメチルフェニル基を意味する。
【００２９】
前記一般式（１）において、ｎは０または１の整数であるが、１であることが好ましい。
前記一般式（１）において、Ｘは、結合、−ＣＨ２−、−Ｃ（ＣＨ３）２−、−Ｓ−、−ＳＯ２−、−Ｏ−、−ＣＯ−または−Ｎ＝Ｎ−であるが、結合、−ＣＨ２−、または−Ｃ（ＣＨ３）２−が好ましく、−Ｃ（ＣＨ３）２−がより好ましい。
前記の一般式（１）において、繰返し単位ｍは０〜５の整数であるが、１以上、つまり式（１）の芳香族リン酸エステルが、いわゆる芳香族縮合リン酸エステルであると好ましく、１〜３の整数であるとより好ましく、１又は２であると更に好ましく、特に１であると好ましい。
【００３０】
前記一般式（１）にて表される芳香族リン酸エステルのうち、特に好ましいものとして、トリフェニルホスフェート
【化４】
0005634638.tif 000005
【００３１】
トリキシレニルホスフェート
【化５】
0005634638.tif 000006
【００３２】
１，３−フェニレン  ビス（ジフェニルホスフェート）
【化６】
0005634638.tif 000007
【００３３】
１，３−フェニレン  ビス（ジキシレニルホスフェート）
【化７】
0005634638.tif 000008
【００３４】
ビスフェノールＡ  ビス（ジフェニルホスフェート）
【化８】
0005634638.tif 000009
【００３５】
ビスフェノールＡ  ビス（ジキシレニルホスフェート）
【化９】
0005634638.tif 000010
【００３６】
１，４−フェニレン  ビス（ジキシレニルホスフェート）
【化１０】
0005634638.tif 000011
【００３７】
１，４−フェニレン  ビス（ジフェニルホスフェート）
【化１１】
0005634638.tif 000012
【００３８】
４，４’−ビフェニレン  ビス（ジキシレニルホスフェート）、
【化１２】
0005634638.tif 000013
【００３９】
および、４，４’−ビフェニレン  ビス（ジフェニルホスフェート）
【化１３】
0005634638.tif 000014
からなる群より選ばれる１種類以上の芳香族リン酸エステルが挙げられる。
【００４０】
なお、前記一般式（１）には該当しないが、１，４−ナフタレンジオール  ビス（ジキシレニルホスフェート）
【化１４】
0005634638.tif 000015
【００４１】
２，５−ピリジンジオール  ビス（ジフェニルホスフェート）
【化１５】
0005634638.tif 000016
のように、多核芳香環残基や複素環残基を介して縮合している縮合リン酸エステルも、本発明における芳香族リン酸エステルの好ましいものとして使用することができる。
【００４２】
易含浸炭素繊維束に含まれるリン酸エステルの量は、炭素繊維１００質量部に対し３〜１５質量部であり、好ましくは５〜１２質量部である。３質量部未満では、炭素繊維へのポリカーボネートの含浸性が不十分となり、１５質量部より多いと炭素繊維へのポリカーボネートの含浸性は優れるが、マトリクス樹脂であるポリカーボネートのガラス転移温度が低下することにより成形品の耐熱性が低下するため好ましくない。なお、含浸助剤として、リン酸エステルと共に、脂肪族ヒドロキシカルボン酸系ポリエステルも併用する場合は、これらの使用量合計が上記範囲に該当していれば良い。
また、含浸助剤の含有量が多くなると、マリクス樹脂の炭素繊維への含浸速度が速くなるため、スクリュ可塑化の初期からスクリュによるせん断を受け繊維長は短くなる傾向となる。
【００４３】
［脂肪族ヒドロキシカルボン酸系ポリエステル］
本発明において、含浸助剤として使用できる脂肪族ヒドロキシカルボン酸系ポリエステルは、脂肪族ヒドロキシカルボン酸残基からなるポリエステルであり、単独の脂肪族ヒドロキシカルボン酸残基からなる単重合ポリエステルでもよく、複数種の脂肪族ヒドロキシカルボン酸残基を含む共重合ポリエステルでもよい。また、該脂肪族ヒドロキシカルボン酸系ポリエステルとしては、ポリマーを構成する残基のうち、５０モル％未満の量にて、脂肪族ヒドロキシカルボン酸残基以外の残基、例えば、ジオール残基やジカルボン酸残基などを含む共重合ポリエステルであっても良いが、意図的に共重合成分を加えられていない単重合体が、入手し易い点で好ましい。
【００４４】
本発明に用いられる脂肪族ヒドロキシカルボン酸系ポリエステルの重量平均分子量は、３０００〜５００００であるのが好ましい。重量平均分子量が３０００〜５００００の範囲であると、ポリカーボネート樹脂との親和性がよく、また乳化も容易である。特に好ましくは５０００〜２００００、更に好ましくは８０００〜１５０００の範囲である。なお、重量平均分子量の測定方法としては、高温ＧＰＣ法など公知の方法を使用することができる。
【００４５】
本発明において、含浸助剤として使用できる脂肪族ヒドロキシカルボン酸系ポリエステルは、特に限定されないが、ε−カプロラクトン、δ−カプロラクトン、β−プロピオラクトン、γ−ブチロラクトン、δ−バレロラクトン、γ−バレロラクトン、エナントラクトンの各単独重合体、およびこれら２種以上のモノマーの共重合体であると好ましく、ε−カプロラクトン、δ−カプロラクトン、β−プロピオラクトン、γ−ブチロラクトン、δ−バレロラクトン、γ−バレロラクトン、エナントラクトンの各単独重合体で重量平均分子量３０００〜５００００のもの、およびこれら２種以上のモノマーの共重合体で重量平均分子量３０００〜５００００のものからなる群より選ばれる１種類以上のものであるとより好ましい。各重合体の更に好ましい重量平均分子量の範囲は上記のとおりである。特に好ましくは、ε−カプロラクトン、又はδ−カプロラクトンの各単独重合体で重量平均分子量３０００〜５００００のものである。なお、本願発明においてラクトン類の重合体というときは、実際に、ラクトン類を開環重合させた重合体だけでなく、該ラクトン類の等価体である脂肪族ヒドロキシカルボン酸やその誘導体を原料とする同様の構造の重合体も含まれる。
【００４６】
易含浸性炭素繊維束に付着させる脂肪族ヒドロキシカルボン酸系ポリエステルの量は、炭素繊維１００質量部に対し３〜１５質量部であり、好ましくは５〜１２質量部である。３質量部未満では、炭素繊維へのポリカーボネートの易含浸性が不十分となり、１５質量部より多いと含浸性は優れるが、マトリクス樹脂であるポリカーボネートのガラス転移温度が低下することにより得られる成形体の耐熱性が低下するため好ましくない。
【００４７】
［成形用材料］
本発明の成形用材料は、上記の易含浸性炭素繊維束に、ポリカーボネートが、易含浸性炭素繊維束に含まれる炭素繊維１００質量部あたり５０〜２０００質量部にて付着しているものであり、６６〜１９００質量部にて付着しているとより好ましい。本発明の成形用材料の形状は特に限定されず、柱状、板状、粒状、塊状、糸状（紐状）、網状等が挙げられ、異なる形状の成形用材料を複数種用いて成形することも可能である。
【００４８】
前記の易含浸性炭素繊維束にポリカーボネートを付着させ、本発明の成形用材料とする方法としては、易含浸性炭素繊維束の表面に溶融状態のポリカーボネートを被覆する方法、易含浸性炭素繊維束を引き並べた上にＴダイなどを使って溶融状態のポリカーボネートをキャストし積層化する方法、引き並べた易含浸性炭素繊維束にフィルム状ポリカーボネート樹脂を積層ラミネートする方法、易含浸性炭素繊維束を引きそろえた上に粉末状ポリカーボネートを吹きつける方法などが挙げられる。連続上に引き並べられた易含浸性炭素繊維束の替わりに、所定の長さに切断された易含浸性繊維束の集合体を同様に用いることも可能である。
【００４９】
本発明の成形用材用は、易含浸性炭素繊維束を芯成分、ポリカーボネートを鞘成分とする芯鞘型構造であることが好ましく、特に、本発明の成形用材用で、射出成形用のものとしては、易含浸性炭素繊維束の周囲がポリカーボネートで被覆されたストランドをストランドカッターにて切断するなどして得られる、易含浸性炭素繊維束を芯成分、ポリカーボネートを鞘成分とする芯鞘型構造の、ペレットであることがより好ましく、長手方向の長さが３〜１０ｍｍ程度のペレット（以下、芯鞘型ペレットと称することがある）が更に好ましい。該芯鞘型ペレットの直径に特に制限は無いが、ペレット長さの１／１０以上２倍以下であると好ましく、ペレット長さの１／４以上かつペレット長さと同等以下であるとより好ましい。
【００５０】
［ポリカーボネート］
本発明において用いられるポリカーボネートの種類は特に限定されず、種々のジヒドロキシアリール化合物とホスゲンとの反応によって得られるもの、又はジヒドロキシアリール化合物とジフェニルカーボネートとのエステル交換反応により得られるものが挙げられる。代表的なものとしては、２，２’−ビス（４−ヒドロキシフェニル）プロパン、所謂ビスフェノールＡとホスゲンまたはジフェニルカーボネートの反応で得られるポリカーボネートである。
【００５１】
ポリカーボネートの原料となるジヒドロキシアリール化合物としては、ビス（４−ヒドロキシフェニル）メタン、１，１’−ビス（４−ヒドロキシフェニル）エタン、２，２’−ビス（４−ヒドロキシフェニル）プロパン、２，２’−ビス（４−ヒドロキシフェニル）ブタン、２，２’−ビス（４−ヒドロキシフェニル）オクタン、２，２’−ビス（４−ヒドロキシ−３−メチルフェニル）プロパン、２，２’−ビス（４−ヒドロキシ−３−ｔ−ブチルフェニル）プロパン、２，２’−ビス（３，５−ジメチル−４−ヒドロキシフェニル）プロパン、２，２’−ビス（４−ヒドロキシ−３−シクロヘキシルフェニル）プロパン、２，２’−ビス（４−ヒドロキシ−３−メトキシフェニル）プロパン、１，１’−ビス（４−ヒドロキシフェニル）シクロペンタン、１，１’−ビス（４−ヒドロキシフェニル）シクロヘキサン、１，１’−ビス（４−ヒドロキシフェニル）シクロドデカン、４，４’−ジヒドロキシフェニルエーテル、４，４’−ジヒドロキシ−３，３’−ジメチルフェニルエーテル、４，４’−ジヒドロキシジフェニルスルフィド、４，４’−ジヒドロキシ−３，３’−ジメチルジフェニルスルフィド、４，４’−ジヒドロキシジフェニルスルホキシド、４，４’−ジヒドロキシジフェニルスルホン、ビス（４−ヒドロキシフェニル）ケトンなどがある。これらのジヒドロキシアリール化合物は単独で又は２種以上組み合わせて使用できる。
【００５２】
好ましいジヒドロキシアリール化合物には、耐熱性の高い芳香族ポリカーボネートを形成するビスフェノール類、２，２’−ビス（４−ヒドロキシフェニル）プロパンなどのビス（ヒドロキシフェニル）アルカン、ビス（４−ヒドロキシフェニル）シクロヘキサンなどのビス（ヒドロキシフェニル）シクロアルカン、ジヒドロキシジフェニルスルフィド、ジヒドロキシジフェニルスルホン、ジヒドロキシジフェニルケトンなどが含まれる。特に好ましいジヒドロキシアリール化合物には、ビスフェノールＡ型芳香族ポリカーボネートを形成する２，２’−ビス（４−ヒドロキシフェニル）プロパンが含まれる。
【００５３】
なお、耐熱性、機械的強度などを損なわない範囲で、ビスフェノールＡ型芳香族ポリカーボネートを製造する際、ビスフェノールＡの一部を、他のジヒドロキシアリール化合物で置換してもよい。また、流動性、外観光沢、難燃特性、熱安定性、耐候性、耐衝撃性などを上げる目的で、機械的強度を損なわない範囲で、各種ポリマー、充填剤、安定剤、顔料などを配合してもよい。なお、難燃性を向上させる目的で、難燃剤としてリン酸エステルをポリカーボネートに配合させることも可能である。
【００５４】
［成形体及びその製造方法］
前述のとおり、本発明の成形用材料を、従来技術のように、独立した工程にて強化繊維に熱可塑性樹脂を含浸させる為の処理をすることなく、既存の熱可塑性樹脂成形プロセスにて成形することにより、成形用材料において、易含浸性炭素繊維束へポリカーボネートが含浸し、炭素繊維束を解きつつ溶融流動して金型内に広がることにより、良好な物性の成形体を得ることが可能である。
【００５５】
つまり、本願には、前記の本発明の成形用材料からなる成形体の発明、および該成形用材料を、前記ポリカーボネートの可塑化温度以上の温度の状態で金型内に存在させることにより、該成形用材料において、前記の易含浸性炭素繊維束に該ポリカーボネートを含浸させて、該易含浸性炭素繊維束の炭素繊維束を解き分散させつつ成形した後、冷却することを特徴とする成形体の製造方法の発明も包含される。
【００５６】
本発明の成形体の製造方法において、“易含浸性炭素繊維束の炭素繊維束を解き分散させる”とは、成形体において炭素繊維が塊状物となることが無い程度にまで、炭素繊維束が解繊され分散されることを意味し、炭素繊維フィラメント等の炭素繊維束を、その構成する数千〜数万本の炭素繊維単糸１本１本まで完全に解くまでしなくても、優れた物性および外観の成形体を得ることができる。
【００５７】
本発明の成形体を製造するにおいて、前記の成形用材料を、採用する成形方法に適した種々の形態として用いることができる。例えば、射出成形にて成形する場合は、易含浸性炭素繊維束の周囲にポリカーボネートを被覆したストランドをストランドカッターにて長さ３〜１０ｍｍ程度に切断したペレット状の成形用材料として用いることができる。
【００５８】
また、板状の大型成形体を得る場合には、プレス成形が有効である。プレス成形を行う場合には、ポリカーボネートと易含浸性炭素繊維束とを積層した板状の成形用材料とし、これを、ポリカーボネートの可塑化温度以上に加熱し、プレス型内に設置後、所定のプレス圧にて成形することも可能である。形状などによっては、予め本発明にかかる成形用材料を加熱プレスして得られるプリフォーム体を用いて成形する方法なども有効である。
【００５９】
本発明の成形用材料を用い、他の成形用材料や添加剤を加えることなく、成形を行って成形体を得た場合、該成形用材料と該成形体の炭素繊維を含有する量や割合、つまり質量基準の組成は当然同じである。よって本発明の成形体に含まれる炭素繊維やポリカーボネートの量やその好ましい範囲については、成形用材料について前述したものである。
【００６０】
なお、本発明の成形用材料を用いて、他の成形用材料や添加剤を加えることなく成形を行った場合は、成形用材料または得られた成形体のいずれか一方の炭素繊維含有量（率）を測定し、これを他方の炭素繊維含有量（率）とみなすことができる。また、本発明の成形用材料に、他の成形用材料や添加剤等を加えて成形を行った場合でも、それらの添加量を元に計算を行い、本発明の成形用材料または成形体のいずれか一方の炭素繊維含有量（率）から、他方の炭素繊維含有量（率）を求めることができる。
【００６１】
従来の炭素繊維強化熱可塑性樹脂の成形体は、炭素繊維が熱可塑性樹脂に均質に分散した状態にするために、２軸押出機等にて熱可塑性樹脂と炭素繊維とを溶融混練したペレット等を材料として成形することによって得られている。しかしこの方法では、高いせん断をかけて混練するために、炭素繊維が押出機内で破砕され、得られる成形体中の炭素繊維長さが０．３ｍｍ未満となってしまうため、繊維による物性補強効果が低下してしまう。これに対し、本発明の成形用材料の成形体は、炭素繊維束へのポリカーボネートの含浸性に優れるため、高いせん断で炭素繊維束と溶融樹脂とを混練する必要がない。このため得られる成形体中に炭素繊維が長いまま残存し、機械的強度に優れたものとなる。
【００６２】
本発明の成形体は、成形体において、易含浸性炭素繊維束が解かれた炭素繊維が、平均繊維長０．３ｍｍ以上の長さで分散しているものが好ましく、更に好ましくは該炭素繊維が平均繊維長０．４ｍｍ以上の長さで分散しているものである。本発明の成形体において、残存する炭素繊維の平均繊維長の上限に特に制限は無く、用途や採用される成形方法による。例えば、易含浸性炭素繊維束の周囲にポリカーボネートを被覆したストランドをストランドカッターにてペレット状にして成形用材料として用いて射出成形により得られた成形体については、炭素繊維の平均繊維長１０ｍｍ以下程度が一般的であり、熱可塑性樹脂による含浸された度合が高い炭素繊維束ほど、射出成型時に折損が起きやすいことから、平均繊維長が２ｍｍ以下の場合も多い。
【００６３】
更に、本発明の成形体は、ＩＳＯ５２７規格肉厚４ｍｍの引張試験片においては  下式（Ｃ）の関係が成り立つものが好ましい。
炭素繊維含有率（重量％）×３＋９０＜引張強度（ＭＰａ）  ・・・（Ｃ）
上記式（Ｃ）が成り立つことは、炭素繊維強化熱可塑性樹脂の成形体において、炭素繊維含有率に比べて、成形体の引張強度が極めて高く、コストおよび性能の面で極めて好ましいことを意味する。
【実施例】
【００６４】
以下、実施例により本発明を具体的に説明するが、本発明は以下の例に限定されるものではない。各実施例、比較例において用いた含浸助剤について、以下に示す。なお、これら含浸助剤の液体の粘度は、レオメトリックス社粘弾性測定器（ＲＤＡ２）を用いて、パラレルプレートにて、ひずみ速度１／ｓ、３００℃の条件にて測定されたものである。また、ポリカーボネートや、これに含浸助剤を配合した樹脂組成物のガラス転移温度は、ＴＡインスツルメント社製熱分析装置ＤＳＣ−Ｑ２０を用いて、昇温速度２０℃／ｍｉｎの条件にて測定されたものである。
【００６５】
１）ビスフェノールＡ  ビス（ジフェニルホスフェート）：ビスフェノールＡ  ビス（ジフェニルホスフェート）の３００℃における液体の粘度は２．８Ｐａ・ｓである。ポリカーボネート（Ｔｇ０＝１４３℃）１００質量部あたり、ビスフェノールＡ  ビス（ジフェニルホスフェート）を１０質量部配合して得られる樹脂組成物が示すガラス転移温度Ｔｇ１は、１０８℃であり、前記式（Ａ）で定義されるガラス転移温度低下率（ΔＴｇ）は３．５℃／％であり、２より大きい。
【００６６】
２）ポリカプロラクトン：ポリカプロラクトンの３００℃における液体の粘度は６Ｐａ・ｓである。ポリカーボネート（Ｔｇ０＝１４３℃）１００質量部あたり、ポリカプロラクトンを５質量部配合して得られる樹脂組成物が示すガラス転移温度Ｔｇ１は、１２７℃であり、前記式（Ａ）で定義されるガラス転移温度低下率（ΔＴｇ）は３．２℃／％であり、２より大きい。
【００６７】
３）トリメチルホスフェート：トリメチルホスフェートの３００℃における液体の粘度は１．２ｍＰａ・ｓである。ポリカーボネート（Ｔｇ０＝１４３℃）１００質量部あたり、トリメチルホスフェートを２質量部配合して得られる樹脂組成物が示すガラス転移温度Ｔｇ１は、１３６℃であり、前記式（Ａ）で定義されるガラス転移温度低下率（ΔＴｇ）は３．５℃／％であり、２より大きい。
【００６８】
４）トリフェニルホスフェート：トリフェニルホスフェートの３００℃における液体の粘度は２ｍＰａ・ｓである。ポリカーボネート（Ｔｇ０＝１４３℃）１００質量部あたり、トリメチルホスフェートを５質量部配合して得られる樹脂組成物が示すガラス転移温度Ｔｇ１は、１２５℃であり、前記式（Ａ）で定義されるガラス転移温度低下率（ΔＴｇ）は３．６℃／％であり、２より大きい。
【００６９】
５）共重合ポリエステル  バイロン２２０：共重合ポリエステル  バイロン２２０（東洋紡製）
ポリカーボネート（Ｔｇ０＝１４３℃）１００質量部あたり、共重合ポリエステル  バイロン２０を５質量部配合して得られる樹脂組成物が示すガラス転移温度Ｔｇ１は、１４２℃であり、前記式（Ａ）で定義されるガラス転移温度低下率（ΔＴｇ）は０．２℃／％であり、２より小さい。
【００７０】
６）低分子量ＡＳ樹脂  ライタックＡ：低分子量ＡＳ樹脂  ライタックＡ（Ａ＆Ｌ社製１２０ＰＣＦ）
ポリカーボネート（Ｔｇ０＝１４３℃）１００質量部あたり、低分子量ＡＳ樹脂（ライタックＡ）を５質量部配合して得られる樹脂組成物が示すガラス転移温度Ｔｇ１は、１４３℃であり、前記式（Ａ）で定義されるガラス転移温度低下率（ΔＴｇ）は０℃／％であり、２より小さい。
【００７１】
７）ポリエチレングリコール：ポリエチレングリコール（ライオン株式会社  ＰＥＧ♯４０００  分子量４０００）
ポリカーボネート（Ｔｇ０＝１４３℃）１００質量部あたり、ポリエチレングリコールを５質量部配合して得られる樹脂組成物が示すガラス転移温度Ｔｇ１は、１４３℃であり、前記式（Ａ）で定義されるガラス転移温度低下率（ΔＴｇ）は０℃／％であり、２より小さい。
【００７２】
また、実施例および比較例において用いた各測定試験法および評価方法は以下のとおりである（成形用材料または成形体などにおける炭素繊維の含有量、含有率）。
炭素繊維の含有量は、ペレット等の成形用材料または、切り出された成形体の試料をるつぼに入れ、炉内温度を６００℃に設定したマッフル炉に投入して樹脂成分を燃焼除去し、残った炭素繊維の質量から求めた。なお、成形用材料や成形体について炭素繊維含有率（質量％）と示してあるものは、炭素繊維とポリカーボネートとだけではなく含浸助剤等も含めた全体の質量に対する炭素繊維の質量の割合である。
【００７３】
（表面処理剤の含有量、含有率）
易含浸性炭素繊維束や炭素繊維フィラメント等に含有されている含浸助剤等の表面処理剤の量は、１ｍの長さで切り出された炭素繊維束をるつぼに入れ、炉内温度を５５０℃に設定したマッフル炉に１５分間投入し、表面処理剤成分を燃焼除去して、残った炭素繊維の質量から求めた。
【００７４】
（引張強度の測定）得られた成形用材料よりダンベル試験片を射出成型機により作成し、ＩＳＯ  ５２７（ＪＩＳ  Ｋ  ７１６１）に準拠し引張強度の測定を行った。
【００７５】
（成形体の表面外観の評価）
得られた成形体の表面外観を観察し、炭素繊維束へのポリカーボネートの含浸が不十分だったことにより発生する直径３ｍｍ以上の繊維状物質の塊、および気泡が表面に確認されなかったものを○（良好）、繊維状物質の塊は確認されなかったものの気泡が確認されたものを△（やや良好）、繊維状物質の塊が確認されたものを×（不良）とした。
【００７６】
（成形体中の炭素繊維長の評価）
得られた複合成形体から２０ｍｍ×１０ｍｍの試験片を切出し、５５０℃にて１．５時間有酸素雰囲気下で加熱し樹脂成分を燃焼除去した。残った炭素繊維を界面活性剤入りの水に投入し、超音波振動により十分に攪拌させた。攪拌させた分散液を計量スプーンによりランダムに採取し評価用サンプルを得て、ニレコ社製画像解析装置Ｌｕｚｅｘ  ＡＰにて、繊維数３０００本の長さを計測し、長さ平均を算出し、成型体中における炭素繊維の平均繊維長を求めた。以下に、実施例および比較例にて詳細を示す。
【００７７】
＜実施例１＞
含浸助剤として、芳香族縮合リン酸エステルであるビスフェノールＡ  ビス（ジフェニルホスフェート）（大八化学株式会社製；ＣＲ―７４１）を用い、これを不揮発分１２質量％にエマルジョン化した溶液内に、炭素繊維束としてＰＡＮ系炭素繊維フィラメント（東邦テナックス社製ＳＴＳ４０  ２４Ｋ相当  繊維直径７．０μｍ  フィラメント本数２４０００本、引張強度４０００ＭＰａ）を通過させた後、ニップロールにて過剰に付着した溶液を取り除き、更にその後、１８０℃に加熱された熱風乾燥炉内を２分間かけて通過させ、乾燥させた。上記処理により得られた易含浸炭素繊維束を２００℃に加熱した直径６０ｍｍの２本の金属製ロールに沿わせ、再度の加熱処理を行い、炭素繊維束に、より含浸助剤が均一に付着した含浸性炭素繊維束とした。この易含浸性炭素繊維束の含浸助剤の含有率は５質量％（炭素繊維１００質量部あたり５．３質量部）であった。
【００７８】
次に、上記で得られた易含浸性炭素繊維束を、出口径３ｍｍの電線被覆用クロスヘッドダイを用いて、ポリカーボネート（帝人化成株式会社製：Ｌ−１２２５Ｙ）で被覆し、これを長さ６ｍｍに切断し、炭素繊維含有率が２０質量％（炭素繊維１００質量部あたり、ポリカーボネートが３９４．７質量部）、直径３．２ｍｍ、長さ６ｍｍの、射出成形に適した芯鞘型ペレットである成形用材料を得た。この成形用材料を、日本製鋼所製１１０ｔｏｎ電動射出成形機（Ｊ１１０ＡＤ）を用い、シリンダー温度Ｃ１／Ｃ２／Ｃ３／Ｃ４／Ｎ＝２８０℃／２９０℃／３００℃／３００℃／３００℃（Ｃ１〜Ｃ４はキャビティ、Ｎはノズル）にて成形サイクル３５秒で射出成形し、肉厚４ｍｍの引張試験用ダンベルを得た。得られた成形体は、分散不良による繊維状物質の塊や気泡は見られず外観が良好なものであり、引張強度は１６２ＭＰａと優れた機械物性を示した。また成形体中に含まれる、平均繊維長は０．９ｍｍであった。結果を表１に示す。
【００７９】
＜実施例２＞
含浸助剤であるビスフェノールＡ  ビス（ジフェニルホスフェート）のエマルジョン化溶液の濃度を不揮発分２５重量％として炭素繊維フィラメントを処理することにより、含浸助剤の含有率１０質量％（炭素繊維１００質量部あたり１１．１質量部）の易含浸性炭素繊維束とした以外は、実施例１と同様に操作を行った。得られた成形体は、良好な外観および機械物性を示した。結果を表１に示す。
【００８０】
＜実施例３＞
易含浸性炭素繊維束を、出口径３ｍｍの電線被覆用クロスヘッドダイを用いて、ポリカーボネート（帝人化成株式会社製：Ｌ−１２２５Ｙ）で被覆する際、得られるペレット状の成形用材料の炭素繊維含有率を３０質量％（炭素繊維１００質量部あたり、ポリカーボネートが２２２．２質量部）とした以外は、実施例２と同様に操作を行った。得られた成形体は、良好な外観および機械物性を示した。結果を表１に示す。
【００８１】
＜実施例４＞
含浸助剤として、ビスフェノールＡ  ビス（ジフェニルホスフェート）ではなく、脂肪族ヒドロキシカルボン酸系ポリエステルであるポリカプロラクトン（ダイセル化学工業製ＰＬＡＣＣＥＬ（登録商標）Ｈ１Ｐ  分子量１００００）を用い、これを不揮発分１２質量％のエマルジョン液としたものにより、炭素繊維フィラメントを処理して、ポリカプロラクトン含浸助剤の含有率５質量％（炭素繊維１００質量部あたり５．３質量部）の易含浸性炭素繊維束とした以外は、実施例１と同様に操作を行った。得られた成形体は、良好な外観および機械物性を示した。結果を表１に示す。
【００８２】
＜実施例５＞
含浸助剤であるポリカプロラクトンのエマルジョン化溶液の濃度を、不揮発分２５質量％のエマルジョン液として炭素繊維フィラメントを処理することにより、ポリカプロラクトン含浸助剤の含有率１０質量％（炭素繊維１００質量部あたり１１．１質量部）の易含浸性炭素繊維束とした以外は、実施例４と同様に操作を行った。得られた成形体は、良好な外観および機械物性を示した。結果を表１に示す。
【００８３】
＜実施例６＞
含浸助剤として、ビスフェノールＡ  ビス（ジフェニルホスフェート）ではなく、トリメチルホスフェート（第八化学株式会社製  ＴＭＰ）を用い、これを不揮発分２５質量％のエマルジョン液としたものにより、炭素繊維フィラメントを処理して、トリメチルホスフェート含浸助剤の含有率１０質量％（炭素繊維１００質量部あたり１１．１質量部）の易含浸性炭素繊維束とした以外は、実施例１と同様に操作を行った。得られた成形体は充分な引張強度を示し、その外観表面には繊維状物質の塊は確認されなかったが、気泡が見られた。結果を表１に示す。
【００８４】
＜実施例７＞
含浸助剤として、ビスフェノールＡ  ビス（ジフェニルホスフェート）ではなく、トリフェニルホスフェート（第八化学株式会社製  ＴＰＰ）を用い、これを不揮発分１２質量％のエマルジョン化溶液としたものにより、炭素繊維フィラメントを処理して、トリフェニルホスフェート含浸助剤の含有率１０質量％（炭素繊維１００質量部あたり１１．１質量部）の易含浸性炭素繊維束とした以外は、実施例１と同様に操作を行った。得られた成形体は、良好な外観および機械物性を示した。結果を表１に示す。
【００８５】
＜実施例８＞
含浸助剤であるポリカプロラクトンのエマルジョン化溶液の濃度を、不揮発分１２質量％のエマルジョン液として炭素繊維フィラメントを処理することにより、ポリカプロラクトン含浸助剤の含有率３質量％（炭素繊維１００質量部あたり４質量部）の易含浸性炭素繊維束とした以外は、実施例４と同様に操作を行った。得られた成形体は、良好な外観および機械物性を示した。結果を表１に示す。
【００８６】
＜実施例９＞
含浸助剤であるポリカプロラクトンのエマルジョン化溶液に替えて１２０℃に加熱し溶融し、液体状となったポリカプロラクトンを炭素繊維束表面に滴下し、さらには１２０℃に加熱したホットバーに通し、溶融したポリカプロラクトンを炭素束に含浸させた。このように炭素繊維束を処理したことより、ポリカプロラクトン含浸助剤の含有率８質量％（炭素繊維１００質量部あたり８．７質量部）の易含浸性炭素繊維束とした以外は、実施例４と同様に操作を行った。得られた成形体は、良好な外観および機械物性を示した。結果を表１に示す。
【００８７】
＜比較例１＞
含浸助剤であるビスフェノールＡ  ビス（ジフェニルホスフェート）のエマルジョン化溶液の濃度を不揮発分５重量％として炭素繊維フィラメントを処理することにより、含浸助剤の含有率２質量％（炭素繊維１００質量部あたり２質量部）の炭素繊維束とした以外は、実施例１と同様に操作を行った。得られた成形体の表面には分散不良の繊維束の塊が存在しており、引張強度も低い値となった。結果を表１に示す。
【００８８】
＜比較例２＞
含浸助剤を用いて易含浸性炭素繊維を作成することはせず、ウレタン・エポキシ系収束剤が１．２質量％含浸されたＰＡＮ系炭素繊維フィラメント（東邦テナックス社製  ＳＴＳ４０−Ｆ１３  平均直径７μｍ  フィラメント本数２４０００本）を用いて、これをポリカーボネート（帝人化成株式会社製：Ｌ−１２２５Ｙ）で被覆する以降の操作を実施例１と同様に行った。得られた成形体の表面には分散不良の繊維束の塊が存在しており、引張強度も低い値となった。結果を表１に示す。
【００８９】
＜比較例３＞
易含浸性炭素繊維束を被覆する樹脂をポリカーボネートではなく、ポリアミド６（いわゆるナイロン６、宇部興産製  ＵＢＥナイロン１０１５Ｂ）に変更した以外は実施例１と同様に操作を行った。得られた成形体は、引張強度が低く、その外観も不良であった。
【００９０】
＜比較例４＞
炭素繊維１００質量部と、ポリカーボネート２３３．３質量部とを二軸押出成形機内にて溶融混練し、炭素繊維含有率３０質量％のペレットとしたものである炭素繊維強化ポリカーボネート（帝人化成製  パンライト  Ｂ−８１３０）を実施例１と同様の条件で射出成形を行った。得られた成形体は、炭素繊維の分散状態は良好であったが、成形体中における炭素繊維の平均繊維長は０．１５ｍｍと短く、引張強度も１４０ＭＰａと満足できる値ではなかった。
【００９１】
＜比較例５＞
実施例１で用いたのと同様の炭素繊維束を、含浸助剤であるポリカプロラクトンを処理せずに、出口径３ｍｍの電線被覆用クロスヘッドダイを用いて、ポリカーボネート（帝人化成株式会社製：Ｌ−１２２５Ｙ）で被覆し、これを長さ６ｍｍに切断し、炭素繊維含有率が２０質量％（炭素繊維１００質量部あたり、ポリカーボネートが３９４．７質量部）、直径３．２ｍｍ、長さ６ｍｍのペレットを得た。このペレットにポリカプロラクトンを５．３質量添加（後添加）し、射出成形に適した成形用材料を得た。この成形用材料を、実施例１と同様の条件で射出成形し、肉厚４ｍｍの引張試験用ダンベルを得た。得られた成形体は、引張強度が低く、その外観も不良であった。結果を表１に示す。
【００９２】
＜比較例６＞
含浸助剤であるポリカプロラクトンのエマルジョン化溶液の濃度を、不揮発分１２質量％のエマルジョン液として炭素繊維フィラメントを処理することにより、ポリカプロラクトンの含有率１．５質量％（炭素繊維１００質量部あたり２質量部）の易含浸性炭素繊維束とした以外は、実施例４と同様に操作を行った。得られた成形体は、引張強度が低く、その外観も不良であった。結果を表１に示す。
【００９３】
＜比較例７＞
含浸助剤であるポリカプロラクトンのエマルジョン化溶液の濃度を、不揮発分１２質量％のエマルジョン液として炭素繊維フィラメントを処理することにより、ポリカプロラクトン含浸助剤の含有率１８質量％（炭素繊維１００質量部あたり２０質量部）の易含浸性炭素繊維束とした以外は、実施例４と同様に操作を行った。得られた成形体は、良好な外観を示したが、成形体中における炭素繊維の平均繊維長は０．４ｍｍと短く、引張強度も１５０ＭＰａと満足できる値ではなかった。また、耐熱性に劣った。結果を表１に示す。
【００９４】
＜比較例８＞
含浸助剤であるビスフェノールＡ  ビス（ジフェニルホスフェート）ではなく、比較含浸助剤である共重合ポリエステル  バイロン２２０（東洋紡製）を用い、これを不揮発分１２質量％のエマルジョン液としたものにより、炭素繊維フィラメントを処理して、共重合ポリエステル  バイロン２２０比較含浸助剤の含有率１０質量％（炭素繊維１００質量部あたり１１．１質量部）の易含浸性炭素繊維束とした以外は、実施例１と同様に操作を行った。得られた成形体は、引張強度が低く、その外観も不良であった。結果を表１に示す。
【００９５】
＜比較例９＞
含浸助剤であるビスフェノールＡ  ビス（ジフェニルホスフェート）ではなく、比較含浸助剤である低分子量ＡＳ樹脂  ライタックＡ（Ａ＆Ｌ社製  １２０ＰＣＦ）を用い、これを不揮発分１２質量％のエマルジョン液としたものにより、炭素繊維フィラメントを処理して、低分子量ＡＳ樹脂  ライタックＡ比較含浸助剤の含有率５質量％（炭素繊維１００質量部あたり５．３質量部）の易含浸性炭素繊維束とした以外は、実施例１と同様に操作を行った。得られた成形体は、引張強度が低く、その外観も不良であった。結果を表１に示す。
【００９６】
＜比較例１０＞
含浸助剤として、ビスフェノールＡ  ビス（ジフェニルホスフェート）ではなく、ポリエチレングリコール（ライオン株式会社  ＰＥＧ♯４０００  分子量４０００）を用い、これを不揮発分１２質量％のエマルジョン液としたものにより、炭素繊維フィラメントを処理して、ポリエチレングリコール含浸助剤の含有率１０質量％（炭素繊維１００質量部あたり１１．１質量部）の易含浸性炭素繊維束とした以外は、実施例１と同様に操作を行った。得られた成形体は、引張強度が低く、成形体外観に劣った。結果を表１に示す。
【００９７】
上記の実施例１〜９において、炭素繊維が良好に分散し、機械物性が優れた成形体が得られていることから、本発明の成形用材料を用いて成形を行う際、易含浸性炭素繊維束にポリカーボネートが円滑に含浸していることは明らかであるが、本発明者らは、より直接的に、それぞれの易含浸性炭素繊維束の易含浸性の度合を確認することを試みた。しかし、例えば、射出成形において、成形用材料を可塑化し、易含浸性炭素繊維束にポリカーボネートが含浸し始める段階で、成形機を急停止して試料を採取するような作業は、安全性に問題があり、かつ成形機に損傷を与える可能性があるため、実施困難であった。
【００９８】
そこで、本発明者らは、上記実施例や比較例と同じ、易含浸性炭素繊維束や炭素繊維フィラメント等を用いて、これらにシート状ポリカーボネートを乗せた成形用材料を、金属板上で短時間加熱した試料についてマトリックス樹脂であるポリカーボネートの含浸率（以後、ポリカーボネート以外の熱可塑性樹脂を用いた場合も含め、マトリックス樹脂含浸率と称する）を求め、易含浸性を評価した。以下、実施例１〜９および比較例１〜１０の易含浸性炭素繊維束などの易含浸性を評価した結果を、それぞれ参考例Ａ〜Ｈおよび比較参考例Ａ〜Ｉとして示す。
【００９９】
＜参考例Ａ＞
実施例１と同様の操作にて得られた、ビスフェノールＡ  ビス（ジフェニルホスフェート）の含有率５質量％（炭素繊維１００質量部あたり５．３質量部）の易含浸性炭素繊維束（幅１０ｍｍ長さ２０ｍｍ）の上面に厚み３００μｍ幅１０ｍｍ長さ２０ｍｍのシート状ポリカーボネート（帝人化成株式会社製  Ｌ−１２２５Ｙ）を乗せた状態で、２８０℃に加熱した熱板上に置き、易含浸性炭素繊維束およびシート状ポリカーボネートを２分間加熱した。加熱により溶融したポリカーボネートが易含浸性炭素繊維束に含浸した部分はウェット状態となり、炭素単繊維間がポリカーボネートで固着する。一方、炭素繊維束における、ポリカーボネートが含浸しなかった部分は、ドライ状態で炭素単繊維間におけるポリカーボネートの固着はなく、炭素単繊維が剥離しやすい。そこで、加熱後の試料のポリカーボネートが含浸しなかった部分から、炭素単繊維を剥離して質量を測定し、下記計算式（Ｄ）にて、マトリックス樹脂がポリカーボネートである場合の易含浸性炭素繊維束へのマトリックス樹脂含浸率を算出した。
マトリックス樹脂含浸率（質量％）＝１００−（マトリックス樹脂である未含浸の炭素単繊維質量／炭素繊維束質量）×１００  ・・・（Ｄ）
マトリックス樹脂含浸率は９８質量％と極めて高く、実施例１において用いた易含浸性炭素繊維束が極めてポリカーボネートに含浸されやすいことを確認できた。
【０１００】
＜参考例Ｂ＞
実施例２および３と同様の操作にて得られた、ビスフェノールＡ  ビス（ジフェニルホスフェート）の含有率１０質量％（炭素繊維１００質量部あたり１１．１質量部）の易含浸性炭素繊維束（幅１０ｍｍ長さ２０ｍｍ）を用いる以外は、参考例Ａと同様に操作を行った。マトリックス樹脂含浸率は１００質量％と極めて高く、実施例２および３において用いた易含浸性炭素繊維束が極めてポリカーボネートに含浸されやすいことを確認できた。
【０１０１】
＜参考例Ｃ＞
実施例４と同様の操作にて得られた、ポリカプロラクトン含浸助剤の含有率５質量％（炭素繊維１００質量部あたり５．３質量部）の易含浸性炭素繊維束（幅１０ｍｍ長さ２０ｍｍ）を用いる以外は、参考例Ａと同様に操作を行った。マトリックス樹脂含浸率は９５質量％と極めて高く、実施例４において用いた易含浸性炭素繊維束が極めてポリカーボネートに含浸されやすいことを確認できた。
【０１０２】
＜参考例Ｄ＞
実施例５と同様の操作にて得られた、ポリカプロラクトン含浸助剤の含有率１０質量％（炭素繊維１００質量部あたり１１．１質量部）の易含浸性炭素繊維束（幅１０ｍｍ長さ２０ｍｍ）を用いる以外は、参考例Ａと同様に操作を行った。マトリックス樹脂含浸率は１００質量％と極めて高く、実施例５において用いた易含浸性炭素繊維束が極めてポリカーボネートに含浸されやすいことを確認できた。
【０１０３】
＜参考例Ｅ＞
実施例６と同様の操作にて得られた、トリメチルホスフェート含浸助剤の含有率１０質量％（炭素繊維１００質量部あたり１１．１質量部）の易含浸性炭素繊維束（幅１０ｍｍ長さ２０ｍｍ）を用いる以外は、参考例Ａと同様に操作を行った。マトリックス樹脂含浸率は７３質量％と高く、実施例６において用いた易含浸性炭素繊維束が、ポリカーボネートに含浸されやすいことを確認できた。
【０１０４】
＜参考例Ｆ＞
実施例７と同様の操作にて得られた、トリフェニルホスフェート含浸助剤の含有率１０質量％（炭素繊維１００質量部あたり１１．１質量部）の易含浸性炭素繊維束（幅１０ｍｍ長さ２０ｍｍ）を用いる以外は、参考例Ａと同様に操作を行った。マトリックス樹脂含浸率は９６質量％と極めて高く、実施例７において用いた易含浸性炭素繊維束が極めてポリカーボネートに含浸されやすいことを確認できた。
【０１０５】
＜参考例Ｇ＞
実施例８と同様の操作にて得られた、ポリカプロラクトン含浸助剤の含有率３質量％（炭素繊維１００質量部あたり４質量部）の易含浸性炭素繊維束（幅１０ｍｍ長さ２０ｍｍ）を用いる以外は、参考例Ａと同様に操作を行った。マトリックス樹脂含浸率は８３質量％と高く、実施例８において用いた易含浸性炭素繊維束がポリカーボネートに含浸されやすいことを確認できた。
【０１０６】
＜参考例Ｈ＞
実施例９と同様の操作にて得られた、ポリカプロラクトン含浸助剤の含有率８質量％（炭素繊維１００質量部あたり５．３質量部）の易含浸性炭素繊維束（幅１０ｍｍ長さ２０ｍｍ）を用いる以外は、参考例Ａと同様に操作を行った。マトリックス樹脂含浸率は１００質量％と極めて高く、実施例９において用いた易含浸性炭素繊維束が極めてポリカーボネートに含浸されやすいことを確認できた。
【０１０７】
＜比較参考例Ａ＞
比較例１と同様の操作にて得られた、ビスフェノールＡ  ビス（ジフェニルホスフェート）含浸助剤の含有率２質量％（炭素繊維１００質量部あたり２質量部）の炭素繊維束（幅１０ｍｍ長さ２０ｍｍ）を用いる以外は、参考例Ａと同様に操作を行った。マトリックス樹脂含浸率は３２質量％と低く、比較例１において用いた、含浸助剤の含有率２質量％の炭素繊維束は、ポリカーボネートに含浸されやすいものでは無かった。
【０１０８】
＜比較参考例Ｂ＞
易含浸性炭素繊維束の代わりに、比較例２と同じウレタン・エポキシ系収束剤が１．２質量％含浸された炭素繊維フィラメント（東邦テナックス社製  ＳＴＳ４０−Ｆ１３  平均直径７μｍ  フィラメント本数２４０００本）を用いる以外は、参考例Ａと同様に操作を行った。マトリックス樹脂含浸率は２質量％と極めて低く、比較例２において用いた炭素繊維フィラメントは、極めてポリカーボネートに含浸されにくいものであった。
【０１０９】
＜比較参考例Ｃ＞
実施例１と同様の操作にて得られた、ビスフェノールＡ  ビス（ジフェニルホスフェート）の含有率５質量％（炭素繊維１００質量部あたり５．３質量部）の易含浸性炭素繊維束（幅１０ｍｍ長さ２０ｍｍ）の上面に、厚み３００μｍ幅１０ｍｍ長さ２０ｍｍのシート状ポリカーボネート（帝人化成株式会社製  Ｌ−１２２５Ｙ）ではなく、同寸法のポリアミド６（宇部興産製  ＵＢＥナイロン１０１５Ｂ）のシート状物を用いて、参考例Ａと同様に操作を行った。前記計算式（Ｄ）において、マトリックス樹脂をポリカーボネートではなくポリアミド６として求めたマトリックス樹脂含浸率は４質量％と極めて低く、実施例２において用いた易含浸性炭素繊維束は、ポリアミド６には極めて含浸されにくいものであることが分かった。
【０１１０】
＜比較参考例Ｄ＞
易含浸性炭素繊維束の代わりに、比較例５と同じ含浸助剤を後添加して得られたポリカプロラクトン含浸助剤の含有率１．２質量％の炭素繊維束を用いる以外は、参考例Ａと同様に操作を行った。マトリックス樹脂含浸率は２質量％と極めて低く、比較例５において用いた炭素繊維フィラメントは、極めてポリカーボネートに含浸されにくいものであった。
【０１１１】
＜比較参考例Ｅ＞
比較例６と同様の操作にて得られた、ポリカプロラクトン含浸助剤の含有率１．５質量％の炭素繊維束を用いる以外は、参考例Ａと同様に操作を行った。マトリックス樹脂含浸率は２８質量％と低く、比較例６において用いた、含浸助剤の含有率１．５質量％の炭素繊維束は、ポリカーボネートに含浸されやすいものでは無かった。
【０１１２】
＜比較参考例Ｆ＞
比較例７と同様の操作にて得られた、ビスフェノールＡ  ビス（ジフェニルホスフェート）含浸助剤の含有率１８質量％の炭素繊維束を用いる以外は、参考例Ａと同様に操作を行った。マトリックス樹脂含浸率は１００質量％と極めて高く、比較例７において用いた易含浸性炭素繊維束が極めてポリカーボネートに含浸されやすいことを確認できた。
【０１１３】
＜比較参考例Ｇ＞
比較例８と同様の操作にて得られた、共重合ポリエステル含浸助剤の含有率１０質量％の炭素繊維束を用いる以外は、参考例Ａと同様に操作を行った。マトリックス樹脂含浸率は１６質量％と極めて低く、比較例８において用いた、含浸助剤が共重合ポリエステルの炭素繊維束は、ポリカーボネートに含浸されやすいものでは無かった。
【０１１４】
＜比較参考例Ｈ＞
比較例９と同様の操作にて得られた、低分子量ＡＳ樹脂含浸助剤の含有率５質量％の炭素繊維束を用いる以外は、参考例Ａと同様に操作を行った。マトリックス樹脂含浸率は１２質量％と極めて低く、比較例９において用いた、含浸助剤が低分子量ＡＳ樹脂の炭素繊維束は、ポリカーボネートに含浸されやすいものでは無かった。
【０１１５】
＜比較参考例Ｉ＞
比較例１０と同様の操作にて得られた、ポリエチレングリコール含浸助剤の含有率１０質量％の易含浸性炭素繊維束を用いる以外は、参考例Ａと同様に操作を行った。マトリックス樹脂含浸率は６４質量％と高く、比較例１０において用いた含浸助剤がポリエチレングリコールの炭素繊維束は、ポリカーボネートに含浸されやすいものでは無かった。
【０１１６】
【表１】
0005634638.tif 000017
【産業上の利用可能性】
【０１１７】
本発明の成形用材料は、優れた機械強度を有する成形体を、簡素なプロセスにて製造することを可能とするものであり、自動車、船舶、航空機など輸送機器、電気・電子機器、事務用機器等の内外装材や部品といった種々の産業分野において極めて有用なものである。